(57)【特許請求の範囲】
【請求項１】
下記一般式（１）で表されるジオキサジン系顔料、感光性樹脂及び溶剤を含有するカラーフィルター用着色レジスト組成物。
【化１】
0004735792.tif 000010
（式中、Ｒは、式
【化２】
0004735792.tif 000011
であり、ＸはＣ＝Ｏ、ＹはＮＨ基を示す。Ｒに含まれる複素環は５又は６員環である。）
【請求項２】
請求項１記載のジオキサジン系顔料が、複数種類の前記一般式（１）で表される複数種類のジオキサジン系顔料の混合物であり、該混合物を使用する請求項１記載のカラーフィルター用着色レジスト組成物。
【請求項３】
前記一般式（１）で表されるジオキサジン系顔料、及び青顔料を含み、該青顔料が前記一般式（１）で表されるジオキサジン系顔料により調色された青色を発色することを特徴とする請求項１又は２記載のカラーフィルター用着色レジスト組成物。
【請求項４】
請求項１、２又は３記載のカラーフィルター用着色レジスト組成物を用いて形成されるカラーフィルター。
【発明の詳細な説明】
【０００１】
【発明の属する技術分野】
本発明は、電子ディスプレイ並びにカラー表示用イメージセンサー等の分野で用いられるカラーフィルター製造用の着色組成物（以下単に着色レジストという）であって、良好な分散性を示す新規なジオキサジン系顔料を用いた着色レジスト、及び該着色レジストを用いたカラーフィルターに関する。特に、本発明は、携帯用液晶ディスプレイに最適な高輝度型カラーフィルター製造用の着色レジストであって、新規なジオキサジン系顔料を青顔料の調色用として用い、青顔料と混合して用いた着色レジスト組成物、及び該着色レジスト組成物を用いたカラーフィルターに関する。
【０００２】
【従来の技術】
液晶駆動のディスプレイにおいて、特にカラー表示をするためには、液晶セル構成中にカラーフィルターが配置されている。カラーフィルターの構成は、一般的には、ガラス表面上に（１）遮光用のブラック部（Ｂｋ）、（２）カラー表示用のＲｅｄ（Ｒ）、Ｇｒｅｅｎ（Ｇ）及びＢｌｕｅ（Ｂ）のカラーマトリックス、（３）カラーマトリックスを保持する透明な膜、（４）更に液晶を駆動するための透明電極膜の４つの部材層からなっている。カラーフィルターにおけるこれらの層のうちのカラーマトリックス層を形成するために、種々の方法、例えば、染料を用いた染色法、顔料を用いた各種の顔料分散手法が、従来、提案されている。
【０００３】
顔料分散法により得られたカラーフィルターは染色法によるものに比べ、耐溶剤性や耐久性に優れるため、現在、カラーフィルターを製造するには顔料分散法を採用することが主流となっている。
【０００４】
従来、青顔料の色を補正するための調色顔料として、Colour Index番号（Ｃ．Ｉ．：略語）のPigment Violet２３（通称ジオキサジンバイオレット）に示される次の式（２）で表されるジオキサジン系顔料が知られている。該ジオキサジン系顔料は青顔料の青色の補正のため（調色用）に用いられている。
【０００５】
【化３】
0004735792.tif 000002
【０００６】
しかしながら、このジオキサジン系顔料は、耐熱、耐光性に優れるものの、分散性が良くないという問題があった。さらに、分散工程に付される労力からみても、微粒子分散しやすい顔料が、着色レジスト組成物の調製のために必要である。
【０００７】
【発明が解決しようとする課題】
縮合環を骨格とする化合物からなる顔料は、構造上一般的にスタッキングを起こし易く、分散液を作製しようとすると、凝集して、分散が困難であるため、分散剤を多くしなければならないといった不都合がある。
【０００８】
そこで、本発明は、既存のジオキサジン系顔料に比し、良好な微粒子分散性を示すジオキサジン系顔料を含む着色レジスト組成物を提供し、該着色レジスト組成物を用いたカラ−フィルターを提供することを目的とする。
【０００９】
【課題を解決するための手段】
前記した問題点を解決するための本発明のカラーフィルター用着色レジスト組成物は、下記一般式（１）で表される新規ジオキサジン系紫顔料、感光性樹脂及び溶剤を含有する。
【００１０】
【化４】
0004735792.tif 000003
【００１１】
（式中、Ｒは、式
【００１２】
【化５】
0004735792.tif 000004
【００１３】
であり、ＸはＣ＝Ｏ、ＹはＮＨ基を示す。Ｒに含まれる複素環は５又は６員環である。）
前記一般式（１）においてＲ部位は、イミノ（ＨＮ＜）を環構成結合として有する。
【００１４】
上記一般式（１）で表されるジオキサジン系顔料は紫色であり、青顔料の調色用として用いられる。例えば、青顔料であるフタロシアニン顔料として知られている、Ｃ．Ｉ．Ｐｉｇｍｅｎｔ  Ｂｌｕｅ  １５：６  と混合することにより、フタロシアニン顔料の青色を調色することができる。
【００１５】
本発明の着色レジスト組成物は、上記一般式（１）で表されるジオキサジン系顔料を含むので、上記式（２）で示される従来のジオキサジン系顔料に比べて着色レジスト中の分散性がよい。
【００１６】
本発明の着色レジスト組成物に含まれる、該ジオキサジン系顔料は、前記一般式（１）で表される複数種類の化合物の混合物であってもよく、このような複数種類の化合物が含まれる場合には、さらに顔料分散性が向上する利点がある。
【００１７】
また、本発明のカラーフィルターは、本発明の着色レジスト組成物を用いて形成されることを特徴とし、特に、カラーフィルターの青色要素の調色用として用いることができる。
【００１８】
【発明の実施の形態】
前記一般式（１）において、Ｒ部位は、イミノ（ＮＨ＜）を環構成結合として有する、５又は６員環構造を示す。具体的には、
【００１９】
【化６】
0004735792.tif 000005
【００２０】
等が示される。
【００２１】
以下に、本発明のジオキサジン系化合物例（化合物（１））を示すが、これらに限定されるものではない。
【００２２】
【化７】
0004735792.tif 000006
【００２３】
本発明の着色レジストに含まれるジオキサジン系化合物（化合物（１））は、例えば、４−アミノフタルイミドとクロラニルをΟ−ジクロロベンゼン中、２段階で反応させることにより合成できる。
【００２４】
本発明における、顔料、感光性樹脂、溶剤からなる着色レジストを用いた顔料分散法による液晶表示用のカラーフィルターの製造方法は、例えば、次のようにして行われる。すなわち、透明感光性樹脂に有機顔料、無機顔料等の着色剤を分散した感光液（着色レジスト組成物）を透明ガラス基板上に塗布して感光性樹脂層を形成する。次に、この感光性樹脂層上に所定形状の開口パターンを有するマスクを載置し、露光・現像を行い第一着色層（例えば、赤色レジスト組成物）を形成する。同様にして第二着色層（例えば、緑色レジスト組成物）、第三着色層（例えば、本発明の青色レジスト組成物）を形成して、Ｒ、Ｇ、Ｂの各着色層を備えたカラーフィルターを得ることができる。
【００２５】
【実施例】
以下、本発明を実施例により説明する。
【００２６】
〔実施例１〕
化合物（１）の合成例
４−アミノフタルイミド５０．６３ｇ（０．３１ｍｏｌ）、クロラニル３８．７２ｇ（０．１６ｍｏｌ）及び酢酸ナトリウム２６．０６ｇ（０．３２ｍｏｌ）をモレキュラーシーブズによって乾燥させたＯ−ジクロロベンゼン５００ｍｌ中、６０℃で撹拌した。３時間後、トリエチルアミン３１．２０ｇ（０．３１ｍｏｌ）を添加し撹拌、さらにその３時間後、反応温度を１４０℃に上げた。昇温後２時間で加熱を止め、そのまま一晩室温で撹拌した。反応液に２−ニトロベンゼンスルホン酸クロライド４５．４７ｇ（０．２１ｍｏｌ）を加え、１７０℃に昇温、４時間後加熱を停止した。反応物を減圧濾過し、残った固体をメチルアルコール中で１時間還流加熱して洗浄した。その後、固体部分を減圧濾過により分離し、一晩減圧乾燥させて、紫色粉末の化合物（１）４４．８７ｇを得た。
【００２７】
得られたジオキサジン系化合物（１）について、元素分析を行って、下記表１に示す実測値、計算値から元素分析値を得た。また、該ジオキサジン系化合物（１）の融点を測定したところ、２１０〜２２０℃で分解した。
【００２８】
【表１】
0004735792.tif 000007
【００２９】
表1 の元素分析値によれば、化合物（１）は前記構造式で示されることがわかる。
化合物（１）の赤外線吸収スペクトルを測定して得たチャートを図１に示す。
【００３０】
化合物（１）の分散実験
分散容器に、化合物（１）３．０ｇ、分散溶媒プロピレングリコールモノメチルエーテルアセテート２０ｇ、分散剤（Disperbyk-2001：商品名、ビックケミージャパン（株）製、固形分）１．２ｇ、ガラスビーズ５０ｇを共に投入し、ペイントシェイカーを用いて３時間ビーズ分散させた。得られた分散液の粒度分布を、日機装（株）製「マイクロトラック粒度分布計」を使用して測定した。
【００３１】
また、比較のために、化合物（１）に代えて、ジオキサジンバイオレット（C.I.Pigment Violet 23 ）を上記同様に分散させ、同様にその粒度分布を測定した。結果を下記表２に示す。
【００３２】
【表２】
0004735792.tif 000008
【００３３】
表２によれば、化合物（１）のジオキサジン系顔料は、従来のジオキサジン系紫顔料に比べ微粒子分散性に優れていることが分かる。
【００３４】
〔実施例２〕
はじめに、カラーフィルター用として一般的に使用されているフタロシアニン顔料（C.I.Pigment Blue 15:6 ）と、前記実施例１で得られたジオキサジン系顔料を約８：２重量比で混合し、乳鉢で粉砕しながら混合した。この顔料末を、対顔料重量比０．４の分散剤（Disperbyk-2001: 商品名、ビックケミー社製）、プロピレングリコールモノメチルエーテルアセテートを用いて、ビーズミル等により分散し、青顔料分散液を作製した。
【００３５】
得られた青顔料分散液３７重量部を、感光性樹脂液５４重量部（アクリル共重合組成物１０重量部、ジペンタエリスリトールペンタアクリレート５重量部、モルフォリノ系光重合開始剤１重量部、プロピレングリコールモノメチルエーテルアセテート等の溶剤３８重量部を十分に撹拌溶解させたもの）中に添加し、１時間撹拌して、青色着色レジスト液とした。
【００３６】
得られた青色着色レジスト液は、塵を取り除くため１．５μｍフィルターにより濾過をした後、スピンコーターにより厚さ０．７ｍｍの無アルカリガラス上にコーティングした。室温で３分間、さらに９０℃のホットプレート上で３分間乾燥させた後、露光量１００ｍＪ／ｃｍ2 で露光した。最後に２３０℃オーブン中で３０分間ポストキュアさせ、膜厚約１．２μｍの青色塗膜を形成した。
【００３７】
〔比較例〕
前記実施例２において、本発明のジオキサジン系顔料に代えて、調色用として一般的に使用される紫顔料であるジオキサジンバイオレット（C.I.Pigment Violet 23 ）に置き換えて、前記実施例２と同様に分散液、着色レジスト液を作製し、青色塗膜を形成した。
【００３８】
着色塗膜の色特性評価（輝度比較）の結果を下記の表３に示す。測色は、Ｆ１０光源下で行い、条件統一のため、ｙ値を０．１４０に合わせた場合の、Ｙ値で輝度を比較した。その結果、本発明のジオキサジン系顔料を用いた系において、高輝度値が得られた。
【００３９】
【表３】
0004735792.tif 000009
【００４０】
【発明の効果】
本発明の新規なジオキサジン系紫顔料を用いて形成したカラーフィルターは、ＣＩＥ委員会で標準化された表色系における測定値が、Ｆ１０光源測色でｘ座標０．１５１におけるＹ（輝度）が従来のジオキサジンバイオレット（C.I.Pigment Violet 23 ）を用いた場合よりも高い。
【００４１】
本発明の新規な微粒子分散性の高いジオキサジン系紫顔料を用いた着色レジストは、従来のジオキサジンバイオレット（C.I.Pigment Violet 23 ）を用いた場合よりも、安定に顔料が微粒子分散している。
【図面の簡単な説明】
【図１】化合物（１）の赤外線吸収スペクトルを測定して得たチャートを示す図である。
【図１】
0004735792.tif 000012